(57)【要約】      （修正有）【課題】白色フィルムの少なくとも片面に特定の塗布層を設けることで反射率を向上させ、バックライトの輝度向上に寄与する白色反射フィルムを提供する。【解決手段】白色フィルムの少なくとも片面に球状粒子を含有する塗布層を有し、その塗布層を形成する粒子とバインダー樹脂との屈折率差が０．１０以下で、且つ、該球状粒子が無孔質である白色反射フィルムとする。【選択図】なし【特許請求の範囲】
【請求項１】
白色フィルムの少なくとも片面に球状粒子を含有する塗布層を有し、その塗布層を形成する該球状粒子とバインダー樹脂との屈折率差の絶対値が０．１０以下で、且つ、該球状粒子が無孔質である白色反射フィルム。
【請求項２】
前記球状粒子の変動係数ＣＶが３０％以下である、請求項１に記載の白色反射フィルム。
【請求項３】
前記球状粒子が、紫外線吸収剤及び／又は光安定剤を含有している、請求項１又は２に記載の白色反射フィルム。
【請求項４】
前記球状粒子が、紫外線吸収剤及び／又は光安定剤を共重合している、請求項３に記載の白色反射フィルム。
【請求項５】
前記球状粒子を構成する樹脂が、前記塗布層を形成するバインダー樹脂と同じモノマー成分を含有する、請求項１〜４のいずれかに記載の白色反射フィルム。
【請求項６】
前記白色フィルムが３層からなり、中間層が気泡を含有した層であり、２つの表層の少なくとも一方がポリエステルに無機粒子および／または有機粒子を含有させた層であり、かつ、無機粒子および／または有機粒子を含有する表層は、該層の重量に対して０．５重量％以下の範囲で該無機粒子および／または有機粒子を含有している、請求項１〜５のいずれかに記載の白色反射フィルム。
【請求項７】
請求項１〜６のいずれかに記載の白色反射フィルムを、その塗布層面を光源側に向けて設けたエッジライト型の液晶バックライト。
【請求項８】
請求項１〜６のいずれかに記載の白色反射フィルムを、その塗布層面を光源側に向けて設けた直下型の液晶バックライト。
【発明の詳細な説明】
【技術分野】
【０００１】
本発明は、液晶バックライトの輝度向上を図る白色反射フィルムに関するものであって、さらに詳しくは液晶ディスプレイ用の、エッジライト型及び／又は直下型のバックライトにおける面光源の反射板として好適に用いられる部材に関するものである。
【背景技術】
【０００２】
液晶ディスプレイでは液晶セルを照らすバックライトが用いられており、液晶ディスプレイの種類に応じて、液晶モニターではエッジライト型のバックライト、液晶テレビでは直下型のバックライトが採用されている。これらのバックライト用反射フィルムとしては、気泡により形成された多孔質の白色フィルムが一般的に用いられている（特許文献１）。さらに、冷陰極管から放射される紫外線によるフィルムの黄変色を防ぐために紫外線吸収層を積層した白色フィルムも提案されている（特許文献２、３）。
【０００３】
これら反射フィルムにおいて、輝度の諸特性を改善するための様々な方法が開示されている。例えば、エッジライト型のバックライトでの輝度向上を図るために、光源とは反対側のフィルム面に光隠蔽層を設ける方法が開示されている（特許文献４）。また、表層にバインダーを介して球状粒子を設けるとともに、それら球状粒子とバインダーとの屈折率差を選択することにより、光拡散性を制御し、光拡散シートによる正面輝度の改善を行う方法が開示されている（特許文献５）。さらに、直下型バックライトにおける反射シートにおいて、光源側のフィルム面の拡散性を制御することにより、バックライトでの輝度ムラを改善する方法も開示されている（特許文献６）。
【特許文献１】特開平８−２６２２０８号公報
【特許文献２】特開２００１−１６６２９５号公報
【特許文献３】特開２００２−９０５１５号公報
【特許文献４】特開２００２−３３３５１０号公報
【特許文献５】特開２００１−３２４６０８号公報
【特許文献６】特開２００５−１７３５４６号公報
【発明の概要】
【発明が解決しようとする課題】
【０００４】
成長著しい液晶テレビ用反射フィルムにおいては、低コスト化が強く求められる一方、従来以上に反射フィルムの反射率の向上も同時に求められている。この理由は、反射フィルムの反射特性の向上によりバックライトとしての輝度が向上できれば、光源上部に配置している高価なシートを削減することができるからである。例えば、液晶テレビ用バックライトの構成の一例として、光源上部には、光源側から、拡散板（厚み約２ｍｍ）／拡散フィルム（厚み約２００μｍ〜３００μｍ）／拡散フィルム（厚み約２００μｍ〜３００μｍ）／拡散フィルム（厚み約２００μｍ〜３００μｍ）がこの順序で積層されている。バックライト全体の輝度で２〜３％向上すれば、前記構成において拡散フィルムを一枚削減することできる。しかしながら、反射フィルムの反射率は、白色フィルム内部のボイド構造に依存する部分が多いのであるが、ボイド構造の工夫による反射率の向上は限界になりつつある。
【０００５】
本発明は、上記した従来の方法とは異なり、白色フィルムの光源側表面を工夫することにより反射率を向上させるものである。具体的には、白色フィルムの少なくとも片面に特定の塗布層を設けることで反射率を向上させ、ひいては、バックライトの輝度向上に寄与する白色反射フィルムを提供せんとするものである。
【課題を解決するための手段】
【０００６】
本発明は、かかる課題を解決するために、次のいずれかの手段を採用するものである。
（１）白色フィルムの少なくとも片面に球状粒子を含有する塗布層を有し、その塗布層を形成する該球状粒子とバインダー樹脂との屈折率差の絶対値が０．１０以下で、且つ、該球状粒子が無孔質である白色反射フィルム。
（２）前記球状粒子の変動係数ＣＶが３０％以下である、前記（１）に記載の白色反射フィルム。
（３）前記球状粒子が、紫外線吸収剤及び／又は光安定剤を含有している、前記（１）又は（２）に記載の白色反射フィルム。
（４）前記球状粒子が、紫外線吸収剤及び／又は光安定剤を共重合している、前記（３）に記載の白色反射フィルム。
（５）前記球状粒子を構成する樹脂が、前記塗布層を形成するバインダー樹脂と同じモノマー成分を含有する、前記（１）〜（４）のいずれかに記載の白色反射フィルム。
（６）前記白色フィルムが３層からなり、中間層が気泡を含有した層であり、２つの表層の少なくとも一方がポリエステルに無機粒子および／または有機粒子を含有させた層であり、かつ、無機粒子および／または有機粒子を含有する表層は、該層の重量に対して０．５重量％以下の範囲で該無機粒子および／または有機粒子を含有している、前記（１）〜（５）のいずれかに記載の白色反射フィルム。
（７）前記（１）〜（６）のいずれかに記載の白色反射フィルムを、その塗布層面を光源側に向けて設けたエッジライト型の液晶バックライト。
（８）前記（１）〜（６）のいずれかに記載の白色反射フィルムを、その塗布層面を光源側に向けて設けた直下型の液晶バックライト。
【発明の効果】
【０００７】
本発明によれば、白色フィルムの少なくとも片面に特定の塗布層を設けた白色反射フィルムとすることで、反射率を向上させ、ひいてはバックライトに用いた際にバックライトの輝度向上に寄与することができる。
【図面の簡単な説明】
【０００８】
【図１】エッジライト型バックライトの概略構成図である。
【図２】直下型バックライトの概略構成図である。
【符号の説明】
【０００９】
１  エッジライト型バックライト
２  光源
３  導光板
４  反射板
５  ランプリフレクター
６  筐体
１０  直下型バックライト
１２  光源
１３  樹脂板、フィルム、シート等
１４  反射板
１６  筐体
【発明を実施するための形態】
【００１０】
本発明は、前記課題、つまり、白色フィルムの光源側の塗布層を工夫することで反射率が向上し、バックライトの輝度向上に寄与する白色反射フィルムについて鋭意検討した。その結果、白色フィルムの少なくとも片面に球状粒子を含有する塗布層を塗布し、含有する球状粒子と塗布層を形成するバインダー樹脂との屈折率差の関係、及びかかる球状粒子の細孔様態について特定の条件のものを用いてみたところ、白色フィルム単体の場合よりも、バックライトに用いた際の輝度向上効果が確認でき、かかる課題を解決することを究明したものである。
【００１１】
白色反射フィルムの反射率は、基材となる白色フィルム内部のボイド構造に依存する割合が高いものの、ボイド構造の工夫による反射率の向上は限界になりつつある。そのため、本発明においては、基材となる白色フィルムの少なくとも片面に、球状粒子を含有した塗布層を設け、バックライト正面における輝度を向上する。塗布層に球状粒子を含有することでバックライトの輝度が向上する理由は明らかではないが、球状粒子を含有させ、バインダー樹脂とその球状粒子の屈折率差を小さくすることにより、バインダー樹脂と球状粒子の界面にて反射・拡散を繰り返した結果正面へ伝搬しない光のロス分が減少すると考えられる。また、本発明においては球状粒子を無孔質とする。球状粒子を無孔質とすることにより、反射・拡散を繰り返す界面をより少なくし、光のロス分を極限まで減らすことができる。加えて、塗布層表面には、球状粒子により表面が滑らかな凸状部が形成されることになるので、白色フィルム面で反射して塗布層内を透過してきた光が、塗布層表面の凸状部でのレンズ効果により光をロスすることなく集光され、バックライトの正面方向の輝度の向上に寄与しているとも推定される。
【００１２】
本発明の白色反射フィルムは、この塗布層に含有する球状粒子と塗布層を形成するバインダー樹脂の屈折率差の絶対値（以後、屈折率差とする）が０．１０以下である必要がある。上述したように、塗布層に球状粒子を含有するとバックライト正面輝度が向上するのであるが、球状粒子とバインダー樹脂とで屈折率差があると、白色フィルム面で反射して塗布層内を透過する光のうち、球状粒子とバインダー樹脂との界面で拡散して塗布層表面に達する光が減ってしまう。つまり内部拡散光ロスが多くなり、反射率が向上せずに逆に低下してしまう。一方、屈折率差を０．１０以下とする場合、塗布層内での内部拡散ロスが少なくなるため、塗布層表面に達する光が相対的に多くなり、反射率が向上する。屈折率差が０．１０より大きい場合、本発明の白色反射フィルムをバックライトに組み込んでも、輝度向上効果が得られない場合がある。屈折率差は好ましくは０．０８以下、さらに好ましくは０．０５以下、特に好ましくは０．０１以下である。
【００１３】
ここで屈折率とは、直進する波動（光線など）が異なる媒質の境界で進行方向の角度を変える割合のことであり、真空を基準とした物質固有の値つまり絶対屈折率のことである。また、屈折率は観測波長固有の値であるため、屈折率差とは同観測波長にて測定した値の差である。例えば波長５８９．３ｎｍの光に対して、代表的なアクリル樹脂であるポリメタクリル酸メチルの屈折率は１．４９である。
【００１４】
屈折率差とは、該球状粒子の屈折率とバインダー樹脂の屈折率との差の絶対値のことで、球状粒子の屈折率がバインダー樹脂の屈折率よりも小さく、屈折率差が負の値となっても、その絶対値、つまり正の値が屈折率差となる。
【００１５】
ここで、「球状粒子の屈折率」および「バインダー樹脂の屈折率」は以下のようにして求める。
(ｉ)塗布層より有機溶剤を用いてバインダー樹脂を抽出し、有機溶剤を留去した後、エリプソメトリー法によって、２５℃における５８９．３ｎｍの波長の光に関して測定を行う。ここで得られた値を「バインダー樹脂の屈折率」とする。
（ii）白色反射フィルムの塗布層を有機溶剤に浸漬して、白色フィルムから塗布層を剥離採取した後、スライドガラスに圧着・摺動することで球状粒子を塗布層から脱落させる。ここで得られた球状粒子をベッケ線検出法により、各液体有機化合物の屈折率既知の温度に於いて、粒子の輪郭が見えなくなることを確認し、このとき用いた液体有機化合物の屈折率を「球状粒子の屈折率」とする。
【００１６】
さらに、本発明において球状粒子は、反射率の向上および耐光性という観点から、無孔質である必要がある。多孔質であると、バインダー樹脂と球状粒子との屈折界面が多くなり、内部反射光や拡散光ロスが大きくなり、反射率が低下しやすくなる。また、塗布層のバインダー樹脂として耐光性樹脂を用いた場合に、球状粒子が多孔質であるとバインダー樹脂が孔中に入り込んでしまう。そのため、無孔質の球状粒子を用いた場合と同じ量のバインダー樹脂を添加しても、塗布層の膜厚が相対的に薄くなり、耐光性が低下する。
【００１７】
ここで、球状粒子の「細孔」は以下のようにして求める。
【００１８】
サンプルを日本ミクトローム研究所（株）製ロータリー式ミクロトームを使用し、ナイフ傾斜角度３°にてフィルム平面に垂直な方向に切断する。得られたフィルム断面を、トプコン社製走査型電子顕微鏡ＡＢＴ−３２を用いて、１つの球状粒子が実質的に視野領域全体に亘って写し出されるように、例えば観察倍率２５００〜１００００倍にて、また、画像のコントラストを適宜調節して観察し、細孔の有無を判断する。
【００１９】
球状粒子が切断できない場合は、塗布層を有機溶剤に浸漬して、塗布層を剥離採取した後、スライドガラスに圧着・摺動することで球状粒子を塗布層から脱落させ、充分量の球状粒子を採取する。次いで、得られた球状粒子を、トプコン社製走査型電子顕微鏡ＡＢＴ−３２を用いて、１つの球状粒子が実質的に視野領域全体に亘って写し出されるように、例えば観察倍率２５００〜１００００倍にて、また、画像のコントラストを適宜調節して観察し、細孔の有無を判断する。
【００２０】
なお、細孔の有無の判断は、観察した画像にて、粒子中に斑点や斑模様が存在するか否かで判断し、斑点や斑模様が存在する場合を細孔有り、存在しない場合を細孔なしとする。
【００２１】
本発明にかかる球状粒子は、変動係数ＣＶが３０％以下であることが好ましい。ここで、変動係数ＣＶとは、粒子径の標準偏差を体積平均粒子径で除した値である。この変動係数ＣＶは、例えば後述する実施例に記載の方法により測定される。変動係数ＣＶは、より好ましくは２０％以下、特に好ましくは１５％以下、最も好ましくは１０％以下である。変動係数ＣＶが３０％より大きい場合、粒子の均一性が悪く、また、光拡散性が強くなり、バックライトの輝度向上効果が乏しくなる場合がある。
【００２２】
本発明にかかる塗布層中における球状粒子の含有量は、反射率の向上が得られれば特に限定されず、また、粒子種や塗液中の分散性等にも依存するため一義的に限定することはできないが、塗布層全体に対して３重量％以上であることが好ましく、より好ましくは５重量％以上、さらに好ましくは１０重量％以上、特に好ましくは１５重量％以上である。３重量％より少ない場合はバックライト輝度向上効果が得られない場合がある。また、上限は特に限定されるものではないが、塗布層中の球状粒子以外の成分１００重量部に対し３００重量部、すなわち塗布層全体の７５％を超えると塗布性に劣る場合があるので、塗布層中の球状粒子以外の成分１００重量部に対し３００重量部、すなわち塗布層全体の７５％以下が好ましい。
【００２３】
本発明にかかる球状粒子の体積平均粒子径としては、塗布層表面に凸状形状が形成されれば、特に限定されるものではないが、０．０５μｍ以上であることが好ましく、より好ましくは０．５μｍ以上、さらに好ましくは１μｍ以上、特に好ましくは３μｍ以上である。０．０５μｍより小さい場合はバックライト輝度向上効果が得られない場合がある。また、上限は特に限定されるものではないが、１００μｍを超えると塗布性に劣る場合があるので、１００μｍ以下が好ましい。
【００２４】
本発明にかかる球状粒子の種類としては、特に限定されるものではなく、有機系、無機系いずれでも用いることができる。有機系球状粒子としては、アクリル樹脂粒子、シリコーン樹脂粒子、ナイロン樹脂粒子、ポリスチレン樹脂粒子、ポリエチレン樹脂粒子、ベンゾグアナミンのようなポリアミド樹脂粒子、ウレタン樹脂粒子等を用いることができる。無機系球状粒子としては、酸化ケイ素、水酸化アルミニウム、酸化アルミニウム、酸化亜鉛、硫化バリウム、マグネシウムシリケート、又はこれらの混合物等を用いることができる。一般に使用される樹脂バインダーとの分散性、塗布性および経済性等から有機系球状粒子を使用するのが好ましい。中でも、アクリル重合体、ポリスチレン重合体、アクリル系ビニルモノマーとスチレン系ビニルモノマーの共重合体が好ましく、特にアクリル系ビニルモノマーとスチレン系ビニルモノマーの共重合体は、２種の共重合割合を調整することで屈折率を容易に変更できることから、本発明においては好適に使用出来る。
【００２５】
本発明においては、塗布工程にて、溶剤中に球状粒子を分散する必要があるため、球状粒子は耐溶剤性が必要である。そのため、球状粒子は架橋構造を有していることが好ましい。架橋構造を持たない場合、塗布工程にて球状粒子が溶出してしまい、粒子形状、粒径が維持された塗布層を設けることが出来なくなる。
【００２６】
架橋構造を形成するためには、一分子内に複数の官能基を有するビニル化合物を使用して架橋構造を形成することが好ましく、特に本発明では一分子内に複数の官能基を有するビニル化合物として、二官能性アクリル系化合物、三官能アクリル系化合物、四官能以上の重合性アクリル系化合物のような多官能性アクリル系化合物を使用することができる。
【００２７】
本発明においては、「テクポリマー」（積水化成品工業（株）製）を使用することができ、中でも変動係数３０％以下とするためにはＳシリーズが好ましく、変動係数１５％以下とするためには、ＳＳＸシリーズ等のメタクリル酸メチルとエチレングリコールジメタクリレートとの共重合体からなる球状粒子が最も好適に使用できる。
【００２８】
本発明において、球状粒子には、耐光性を高めるために、紫外線吸収剤および／または光安定化剤を含有させすることが好ましい。そして、かかる紫外線吸収剤や光安定化剤には、該球状粒子からのブリードアウトを少なくするために、反応性二重結合を有するものを用い、共重合によりそれら紫外線吸収剤や光安定化剤を固定させることが好ましい。
【００２９】
球状粒子に含有する紫外線吸収剤、光安定剤としては、無機系と有機系に大別される。
【００３０】
無機系紫外線吸収剤としては、酸化チタン、酸化亜鉛、酸化セリウム、などが一般的に知られており、中でも酸化亜鉛が経済性、紫外線吸収性、光触媒活性という点で最も好ましい。有機系紫外線吸収剤としてはベンゾトリアゾール系、ベンゾフェノン系、蓚酸アニリド系、シアノアクリレート系、およびトリアジン系などが挙げられる。これらの紫外線吸収剤は、紫外線を吸収するのみであり、紫外線照射により発生する有機ラジカルを捕捉することができないため、このラジカルにより連鎖的に基材となる白色フィルムが劣化することがある。これらのラジカル等を捕捉するために光安定化剤を併用するのが好ましく、特にヒンダードアミン系化合物の光安定剤が好適に使用される。
【００３１】
ここで、有機系紫外線吸収剤および／または光安定化剤を固定させる共重合モノマーとしては、アクリル系、スチレン系などのビニル系モノマーが汎用性が高く、経済的にも好ましい。スチレン系ビニルモノマーは芳香族環を有しているため、黄変しやすいため、耐光性という点では、アクリル系ビニルモノマーとの共重合が最も好ましい。
【００３２】
ベンゾトリアゾールに反応性ビニルモノマーが置換されたものとして、２−（２’−ヒドロキシ−５’−メタクリロキシエチルフェニル）−２Ｈ−ベンゾトリアゾール（商品名：ＲＵＶＡ−９３）；大塚化学（株）製）を使用することができ、また、ヒンダードアミン系化合物に反応性ビニルモノマーが置換されたものとして、４−メタクリロイルオキシ−２，２，６，６−テトラメチルピペリジン（「アデカスタブＬＡ−８２」；（株）ＡＤＥＫＡ製）を使用することが出来る。
【００３３】
上記のような球状粒子は、白色フィルムの少なくとも片面にバインダー樹脂を介して設けられる。かかるバインダー樹脂としては、特に限定されないが、有機成分を主体とする樹脂が好ましく、例えばポリエステル樹脂、ポリウレタン樹脂、アクリル樹脂、メタクリル樹脂、ポリアミド樹脂、ポリエチレン樹脂、ポリプロピレン樹脂、ポリ塩化ビニル樹脂、ポリ塩化ビニリデン樹脂、ポリスチレン樹脂、ポリ酢酸ビニル樹脂、フッ素系樹脂などが挙げられる。これらの樹脂は単独で用いてもよく、あるいは２種以上の共重合体もしくは混合物としたものを用いてもよい。中でもポリエステル樹脂、ポリウレタン樹脂、アクリル樹脂もしくはメタクリル樹脂が耐熱性、粒子分散性、塗布性、光沢度の点から好ましく使用される。
【００３４】
そして、本発明においては、塗布層中のバインダー樹脂と球状粒子との屈折率差を限りなく少なくすれば反射率が向上することから、バインダー樹脂と球状粒子の共重合成分、モノマー組成は同一の方が好ましい。さらに、バインダー樹脂と球状粒子のいずれにも、紫外線吸収材および／または光安定剤が添加されている樹脂で構成されていれば、塗布層の耐光性が向上する。ただし、バインダー樹脂成分は塗布工程にて溶媒に希釈する必要があるため、架橋構造を持たない方が好ましい。その意味では、バインダー樹脂成分に前記多官能性アクリル系化合物は含まれない方が好ましい。
【００３５】
さらに、バックライトとして使用中に冷陰極管などのランプから出る光、特に紫外線によって基材の白色フィルムが劣化すること（例えば黄変などの光学的劣化、あるいは低分子化する分解劣化など）を防ぐために、白色フィルムの片面に設けるバインダー樹脂層中に紫外線吸収剤および／あるいは光安定剤を含有することが好ましい。
【００３６】
紫外線吸収剤を含有するバインダー樹脂としては、特に限定されないが、酸化チタン、酸化亜鉛などの無機紫外線吸収剤を含有する樹脂、ベンゾトリアゾール、ベンゾフェノンなどの有機紫外線吸収剤を含有する樹脂、あるいはベンゾトリアゾール系、ベンゾフェノン系反応性モノマーを共重合した樹脂などを挙げることができる。
【００３７】
光安定剤を含有するバインダー樹脂としては、ヒンダードアミン（HALS）系反応性モノマーを共重合した樹脂などを含む有機紫外線吸収樹脂を挙げることができる。
【００３８】
無機系紫外線吸収剤としては、酸化亜鉛、酸化チタン、酸化セリウム、酸化ジルコニウムなどが一般的である。これらの中でも酸化亜鉛、酸化チタンおよび酸化セリウムからなる群より選ばれる少なくとも１種類がブリードアウトしにくく、耐光性にも優れるなどの点から好ましく用いられる。かかる紫外線吸収剤は、必要に応じて数種類併用する場合もある。中でも酸化亜鉛が経済性、紫外線吸収性、光触媒活性という点で最も好ましい。酸化亜鉛としては、ＦＩＮＥＸ−２５ＬＰ、ＦＩＮＥＸ−５０ＬＰ（堺化学工業（株）製）などを使用することができる。
【００３９】
有機系紫外線吸収剤としては、ベンゾトリアゾール、ベンゾフェノンなどの有機紫外線吸収剤を含有する樹脂、あるいはベンゾトリアゾール系、ベンゾフェノン系反応性モノマーを共重合した樹脂、さらにはこれらにヒンダードアミン（ＨＡＬＳ）系反応性モノマーなどの光安定剤を共重合した樹脂を使用することができる。特にベンゾトリアゾール系、ベンゾフェノン系反応性モノマーを共重合した樹脂、さらにはこれらにヒンダードアミン（ＨＡＬＳ）系反応性モノマーを共重合した樹脂などを含む有機紫外線吸収樹脂が薄層で紫外線吸収効果が高く、より好ましい。    
【００４０】
これらの製造方法等については、例えば特開２００２−９０５１５号公報の〔００１９〕〜〔００３９〕に詳細に開示されている。中でもアクリルモノマーと紫外線吸収剤の共重合物を有効成分として含む“ハルスハイブリッド”（登録商標）（（株）日本触媒製）などを使用することができる。
【００４１】
前記の通り、バインダー樹脂と球状粒子との屈折率差を限りなく小さくすれば、反射率が向上し、さらに、塗布層の耐光性も向上することから、バインダー樹脂と球状粒子の共重合成分、モノマー組成、紫外線吸収剤、光安定化剤は同一の方が好ましい。
【００４２】
本発明において、かかる塗布層の厚みは特に限定しないが、０．５〜１５μｍが好ましく、より好ましくは１〜１０μｍ、特に好ましくは１〜５μｍである。ここでいう塗布厚みとは、基材である白色フィルム上にバインダー樹脂のみが積層している部分の厚みのことである（球状粒子により凸となっている部分の厚みではない）。厚みが０．５μｍ未満だと塗布層の耐光性が不足する場合があり、逆に厚みが１５μｍを超えると経済性の面から好ましくない。
【００４３】
塗布厚みは、例えば、以下のようにして求める。まず、本発明の白色反射フィルムを日本ミクトローム研究所（株）製ロータリー式ミクロトームを使用し、ナイフ傾斜角度３°にてフィルム平面に垂直な方向に切断する。得られたフィルム断面をトプコン社製走査型電子顕微鏡ＡＢＴ−３２を用いて観察し、塗布層表面に球状粒子が見えている部分ではなく、塗布層表面がバインダー樹脂となっている部分５箇所の塗布層の厚みを測定し、その平均値を塗布層の厚みとする。
【００４４】
本発明おいて、基材の白色フィルムは、可視光線反射率が高ければ高い方が良く、このためには内部に気泡を含有する白色フィルムが使用される。これらの白色フィルムとしては限定されるものではないが、多孔質の未延伸、あるいは二軸延伸ポリプロピレンフィルム、多孔質の未延伸あるいは延伸ポリエチレンテレフタレートフィルムが例として好ましく用いられる。これらの製造方法等については特開平８−２６２２０８号公報の〔００３４〕〜〔００５７〕、特開２００２−９０５１５号公報の〔０００７〕〜〔００１８〕、特開２００２−１３８１５０号公報の〔０００８〕〜〔００３４〕等に詳細に開示されている。中でも特開２００２−９０５１５の号公報中に開示されている多孔質白色二軸延伸ポリエチレンテレフタレートフィルムが前述の理由で本発明における白色フィルムとして特に好ましい。
【００４５】
本発明においては、白色フィルムと塗布層との組合せにより、バックライトの輝度をより高めるため、下記白色フィルムとして次のようなものを使用するのが最も好ましい。すなわち、３層構造のフィルムであって、中間層が気泡を含有した層であり、２つの表層の少なくとも一方がポリエステルに無機粒子および／または有機粒子を含有した層であり、かつ、無機粒子や有機粒子を含有する表層は、該層の重量に対して０．５重量％以下の範囲で該無機粒子や有機粒子を含有していることが好ましい。該無機粒子および有機粒子の含有量はより好ましくは０．１重量％以下、特に好ましくは０．０７重量％以下である。
【００４６】
より具体的には、両表面が同じ組成であるＡ層／Ｂ層／Ａ層の３層構成の白色フィルム場合、フイルム表面に相当するＡ層が、ポリエステルに無機粒子および／または有機粒子を、各Ａ層の全重量に対して０．５重量％以下含有させた層であることが好ましい。
【００４７】
また、両表面の組成が異なるＡ層／Ｂ層／Ｃ層の３層構成の白色フィルムの場合、フィルム表面に相当するＡ層およびＣ層の少なくとも一方が、ポリエステルに無機粒子および／または有機粒子を、各層（無機微粒子および／または有機粒子を含有した層）の全重量に対して０．５重量％以下含有している層であることが好ましい。
【００４８】
本発明においては、粒子の添加量を限定した白色フィルムと前記塗布層を組合せることでバックライト輝度がより高められる。白色フィルム中の粒子量を上記範囲内に限定することで、白色フィルムとしての内部拡散光ロスが少なくなり、塗布層を設けた白色反射フィルムとしてのバックライト輝度が最大化される。
【００４９】
次に前記白色反射フィルムの製造方法について説明するが、この例に限定されるものではない。
【００５０】
まず、白色フィルムを製造する。非相溶ポリマーとしてポリメチルペンテンを、低比重化剤としてポリエチレングリコール、ポリブチレンテレフタレートとポリテトラメチレングリコール共重合物を、ポリエチレンテレフタレートに入れる。それを充分混合・乾燥させて２７０〜３００℃の温度に加熱された押出機Ｂに供給する。必要な場合は、ＳｉＯ２などの無機物添加剤を含んだポリエチレンテレフタレートを常法により押出機Ａに供給する。そして、Ｔダイ３層口金内で押出機Ｂのポリマーが内層（Ｂ層）に、押出機Ａのポリマーが両表層（Ａ層）にくるようして、Ａ層／Ｂ層／Ａ層からなる３層構成のシートを溶融製膜する。
【００５１】
続いてこのシートを、ドラム表面温度１０〜６０℃に冷却されたドラム上で静電気力にて密着冷却固化し未延伸フィルムを得る。該未延伸フイィルムを８０〜１２０℃に加熱したロール群に導き、長手方向に２．０〜５．０倍縦延伸し、２０〜５０℃のロール群で冷却する。続いて、縦延伸したフィルムの両端をクリップで把持しながらテンターに導き９０〜１４０℃に加熱された雰囲気中で長手に垂直な方向に横延伸する。延伸倍率は、縦、横それぞれ２．５〜４．５倍に延伸するが、その面積倍率（縦延伸倍率×横延伸倍率）は９〜１６倍であることが好ましい。面積倍率が９倍未満であると得られるフィルムの白さが不良となり易い。面積倍率が１６倍を越えると延伸時に破れを生じやすくなり製膜性が不良となる傾向がある。
【００５２】
こうして二軸延伸されたフィルムに平面性、寸法安定性を付与するために、テンター内で１５０〜２３０℃の熱固定を行い、均一に徐冷後、室温まで冷却する。そして巻取機で巻き取り、白色フィルムを得る。
【００５３】
続いて、白色フィルムの少なくとも片面に、球状粒子を含有する塗布層を設ける。まず、上記したような球状粒子を、バインダー樹脂と溶剤、また必要であれば後術する各種の添加剤と共に混合した後、均一に分散し、球状粒子を含有する塗液を得る。この塗液を白色フィルムの片面に、所望する塗布層厚みに合わせ１回もしくは複数回塗布する。両面に塗布層を設ける場合は、塗布面とは反対の面に同様の方法にて塗布層を設け、本発明の白色反射フィルムを得る。
【００５４】
球状粒子を含有する塗液を基材の白色フィルムに塗布するにあたり、塗液は任意の方法で塗布することができる。例えば、グラビアコート、ロールコート、スピンコート、リバースコート、バーコート、スクリーンコート、ブレードコート、エアーナイフコートよびディッピングなどの方法を用いることができる。
【００５５】
なお、塗布層の形成のための塗液は、基材の白色フィルム製造時にインラインで塗布（インラインコーティング）してもよいし、結晶配向完了後の白色フィルム上にオフラインで塗布（オフラインコーティング）してもよい。
【００５６】
本発明において、かかる白色フィルムおよび塗布層には、本発明の効果を阻害しない範囲内で各種の添加剤を添加することができる。添加剤としては、例えば、有機および／または無機の微粒子、蛍光増白剤、架橋剤、耐熱安定剤、耐酸化安定剤、有機の滑剤、帯電防止剤、核剤、染料、充填剤、分散剤およびカップリング剤などを用いることができる。
【００５７】
上記のようにして得られる本発明の白色反射フィルムは、塗布層を設けた面から測定した４００〜７００ｎｍの波長における平均反射率が８５％以上であることが好ましく、より好ましくは８７％以上、特に好ましくは９０％以上である。平均反射率が８５％未満の場合には、適用する液晶ディスプレイによっては輝度が不足する場合がある。なお、白色フィルムの両面に塗布層を設けている場合には、いずれかの塗布層から測定した平均反射率が８５％以上であればよい。
【００５８】
平均反射率は、例えば、分光光度計Ｕ−３４１０（（株）日立製作所）にφ６０積分球１３０−０６３２（（株）日立製作所）および１０℃傾斜スペーサーを取りつけた状態で、波長４００−７００ｎｍの範囲、１０ｎｍ間隔で、標準白色板に対する相対的な反射率を測定し、それらの平均値を算出することで得られる。なお、標準白色板には（株）日立計測器サービス製の部品番号２１０−０７４０を用い、また３サンプルについて平均値を算出し、これらの平均反射率を採用する。
【００５９】
このようにして得られる本発明の白色反射フィルムは、液晶バックライトの輝度向上を図ることができ、さらに好ましい態様によれば、長時間使用しても反射率の低下が少ないので、液晶画面用のエッジライト型および直下型バックライトなどの面光源の反射板、およびエッジライト型バックライドにおけるランプリフレクターとして好都合に使用することができる。
【００６０】
具体的には、エッジライト型バックライトとは、図１に示すように、バックライトの方端、両端、周囲４方のいずれかに光源２を１本ないし複数本設置し、その光源２の光を導光板３を介して伝搬させ画面側を照らすものである。本発明の白色反射フィルムは、その導光板の下に設けられる反射板４として、もしくは光源２の導光板とは反対側の周囲を囲み込むように設置されるランプリフレクター５として、バックライト構成に合わせてそのままの状態で使用したり、各種金属、合金やその他支持体と組み合わせて使用したり、また適宜、折り曲げたりして使用する。
【００６１】
また、直下型バックライト１０とは、図２に示すように、各種金属、合金やその他樹脂性筐体内の面方向に間隔を開けて光源１２を設置し、また光源を挟んで筐体１６とは反対側に拡散や集光機能を有する樹脂板、フィルム、シート等１３を設置することにより、筐体１６とは反対側すなわち画面側を照らすものであり、本発明の白色反射フィルムは筐体面に設置する反射板１４として使用される。これにより、筐体側に伝搬した光を画面側に反射することができ、その結果、画面の輝度を向上しより明るくすることができる。
【００６２】
なお、これら面光源に使用するに際しては、本発明の白色反射フィルムを、その塗布層を光源側に向けて設置する。
【実施例】
【００６３】
測定方法および評価方法を以下に示す。
【００６４】
（１）球状粒子の含有率
塗布層中の球状粒子の含有率が不明な場合は、以下の手順で求めた。
（ｉ）白色反射フィルムの塗布層を鋭利な刃物で削り取って０．０５ｇ採取し、有機溶剤を用いてバインダー樹脂成分を抽出する。
（ii）有機溶剤に溶解しなかったものを球状粒子とし、球状粒子の重量Ａ（ｇ）を秤量し、下記数式で含有率を求める。
（iii）前記（ｉ）（ii）を、異なる５箇所について実施し、５箇所の平均値を本実施例における「球状粒子の含有率」とする。
・球状粒子の含有率（重量％）＝球状粒子の重量Ａ（ｇ）／０．０５（ｇ）×１００。
【００６５】
（２）バインダー樹脂の屈折率、球状粒子の屈折率
バインダー樹脂、球状粒子の屈折率の値が不明な場合は、次の手順により求めた。
（ｉ）塗布層より有機溶剤を用いてバインダー樹脂を抽出し、有機溶剤を留去した後、エリプソメトリー法によって、２５℃における５８９．３ｎｍの波長の光に関して測定を行う。これを異なる５箇所において実施し、５箇所の平均値を本実施例における「バインダー樹脂の屈折率」とする。
（ii）白色反射フィルムの塗布層を有機溶剤に浸漬して、白色フィルムから塗布層を剥離採取した後、スライドガラスに圧着・摺動することで球状粒子を塗布層から脱落させる。ここで得られた球状粒子をベッケ線検出法により、各液体有機化合物の屈折率既知の温度に於いて、粒子の輪郭が見えなくなることを確認し、このとき用いた液体有機化合物の屈折率を求める。これを異なる５箇所において実施し、５箇所の平均値を本実施例における「球状粒子の屈折率」とする。
【００６６】
（３）球状粒子の体積平均粒子径、球状粒子の変動係数ＣＶ
前記（１）にて採取した異なる５箇所の球状粒子について、体積平均粒子径及び変動係数ＣＶを測定した。測定には、細孔電気抵抗法を利用した粒度分布測定装置としてコールターマルチサイザーIII（ベックマン・コールター（株）製）を用いた。粒子が細孔を通過する際の粒子体積に相当する電解液分の電気抵抗を測定することによって、粒子の数と体積を測定した。まず微少量のサンプルを薄い界面活性剤水溶液に分散させ、次いでモニターの表示を見ながらアパチャー（検知部分の細孔）通過率が１０〜２０％となる量だけ指定電解液の容器に添加した後、通過粒子数が１０万個になるまで粒子径の計測を続けて自動計算させ、体積平均粒子径、体積平均粒子径の標準偏差及び変動係数ＣＶを求めた。変動係数ＣＶの値は下記式により求めることができる。
・変動係数ＣＶ（％）＝  体積平均粒子径の標準偏差（μｍ）×１００／体積平均粒子径（μｍ）。
【００６７】
（４）球状粒子の細孔様態
サンプルを日本ミクトローム研究所（株）製ロータリー式ミクロトームを使用し、ナイフ傾斜角度３°にてフィルム平面に垂直な方向に切断した。得られたフィルム断面を、トプコン社製走査型電子顕微鏡ＡＢＴ−３２を用いて、１つの球状粒子が実質的に視野領域全体に亘って写し出されるように、観察倍率２５００〜１００００倍にて、また、画像のコントラストを適宜調節して観察し、細孔の有無を判断した。
【００６８】
球状粒子が切断できない場合は、塗布層を有機溶剤に浸漬して、塗布層を剥離採取した後、スライドガラスに圧着・摺動することで球状粒子を塗布層から脱落させ、充分量の球状粒子を採取した。次いで、得られた球状粒子を、トプコン社製走査型電子顕微鏡ＡＢＴ−３２を用いて、１つの球状粒子が実質的に視野領域全体に亘って写し出されるように、観察倍率２５００〜１００００倍にて、また、画像のコントラストを適宜調節して観察し、細孔の有無を判断した。
【００６９】
なお、細孔の有無の判断は、観察した画像にて、粒子中に斑点や斑模様が見られるか否かで判断し、斑点や斑模様が存在する場合を細孔有り、存在しない場合を細孔なしとした。
【００７０】
（５）黄色味（ｂ値）
ＳＭカラーコンピューター（スガ試験機（株）製）を用い、Ｃ／２°光源による反射測定法により、黄色味を表すｂ値を求めた。３サンプルについてｂ値を算出し、それらの平均値を黄色味とした。
【００７１】
（６）耐光性（黄色味変化）
紫外線劣化促進試験機アイスーパーＵＶテスターＳＵＶ−Ｗ１３１（岩崎電気（株）製）を用い、下記条件で強制紫外線照射試験を行った後、ｂ値を求めた。３サンプルについて試験を実施し、それぞれ試験前後のｂ値を測定し、その差の平均値を耐光性（黄色味変化量）とした。
【００７２】
「紫外線照射条件」
照度：１００ｍＷ／ｃｍ２  
温度：６０℃
相対湿度：５０％ＲＨ
照射時間：４８時間
そして、耐光性評価結果を下記により判定し、Ａ級またはＢ級を合格とした。
Ａ級：黄色味変化量が５未満
Ｂ級：黄色味変化量が５以上１５未満
Ｃ級：黄色味変化量が１５以上。
【００７３】
（７）平均輝度
２１インチ直下型バックライト（ランプ管径：３ｍｍΦ、ランプ本数：１２本、ランプ間距離：２５ｍｍ、反射フィルムとランプ中心間距離：４．５ｍｍ、拡散版とランプ中心間距離：１３．５ｍｍ）を使用し、下記２モデルでの光学シート構成にて輝度測定を行った。なお、いずれの場合も拡散板が光源に近い側となるように設置した。
・モデル１：拡散版ＲＭ８０３（住友化学（株）製、厚み２ｍｍ）／拡散シートＧＭ３（（株）きもと製、厚み１００μｍ）２枚
・モデル２：拡散版ＲＭ８０３（住友化学（株）製、厚み２ｍｍ）／拡散シートＧＭ３（（株）きもと製、厚み１００μｍ）／プリズムシートＢＥＦ−II（３Ｍ社製、厚み１３０μｍ）／偏光分離シートＤＢＥＦ（３Ｍ社製、厚み４００μｍ）
輝度測定では、冷陰極線管ランプを６０分間点灯して光源を安定させた後に、色彩輝度計ＢＭ−７ｆａｓｔ（株式会社トプコン製）を用いて輝度（ｃｄ／ｍ２）を測定した。３サンプルについて平均値を算出し、これを平均輝度とした。
【００７４】
また、その平均輝度と塗布層を設けない白色フィルムの平均輝度との差（ｃｄ／ｍ２）を求めた。その輝度差の値が正の値の場合は、輝度が向上したことを示し、負の値の場合は低下したことを意味する。尚、基材となる白色フィルムの種類により反射特性に差が有るため、輝度差は同種類の白色フィルムとの差で比較した。
【００７５】
（実施例１）
“ハルスハイブリッド”（登録商標）ＵＶ−Ｇ１３（アクリル系共重合体、濃度４０％の溶液、屈折率１．４９、（株）日本触媒製）：１０．０ｇ、酢酸エチル：９．９ｇ、球状粒子として無孔質アクリル粒子（積水化成品工業（株）製  “ＴＥＣＨＰＯＬＹＭＥＲ”（登録商標）ＳＳＸシリーズ、ＳＳＸ−１０５、屈折率１．４９、体積平均粒子径５．０μｍ、変動係数ＣＶ９％、アクリル共重合体、架橋：有、紫外線吸収剤：無、光安定剤：無）：０．４５ｇを混合攪拌して、球状粒子を添加してなる塗液を準備した。２５０μｍの多孔質の二軸延伸ポリエチレンテレフタレートからなる白色フィルム（東レ株式会社製  “ルミラー”（登録商標）Ｅ６ＳＬ、３層構造、２つの表層それぞれに炭酸カルシウムを各表層重量に対し１４重量％ずつ含有、中間層は気泡を含有）の片面に、松尾産業（株）製  バーコーター番手１２を使用してこの塗液を塗布し、１２０℃、１分間乾燥し、塗布量が４．０ｇ／ｍ２の白色フィルムを得た。
【００７６】
（実施例２）
“ハルスハイブリッド”ＵＶ−Ｇ１３（アクリル系共重合体、濃度４０％の溶液、屈折率１．４９、（株）日本触媒製）：１０．０ｇ、酢酸エチル：１４．５ｇ、球状粒子として無孔質アクリル粒子（積水化成品工業（株）製  “ＴＥＣＨＰＯＬＹＭＥＲ”ＳＳＸシリーズ、ＳＳＸ−１０５、屈折率１．４９、体積平均粒子径５．０μｍ、変動係数ＣＶ９％、アクリル共重合体、架橋：有、紫外線吸収剤：無  光安定剤：無）：１．７５ｇを混合攪拌して、球状粒子を添加してなる塗液を準備した。２５０μｍの多孔質の二軸延伸ポリエチレンテレフタレートからなる白色フィルム（東レ株式会社製  “ルミラー”Ｅ６ＳＬ）の片面に、松尾産業（株）製  バーコーター番手１２を使用してこの塗液を塗布し、１２０℃、１分間乾燥し、塗布量が４．０ｇ／ｍ２の白色フィルムを得た。
【００７７】
（実施例３）
白色フィルムに、２５０μｍの多孔質の二軸延伸ポリエチレンテレフタレートからなる白色フィルム（東レ株式会社製  “ルミラー”Ｅ６ＳＱ、３層構造、２つの表層それぞれに二酸化ケイ素を各表層重量に対し０．０００４重量％ずつ含有、中間層は気泡を含有）を使用した以外は、実施例２と同様にして、塗布量が４．０ｇ／ｍ２の白色フィルムを得た。
【００７８】
（実施例４）
“ハルスハイブリッド”ＵＶ−Ｇ１３（アクリル系共重合体、濃度４０％の溶液、屈折率１．４９、（株）日本触媒製）：１０．０ｇ、酢酸エチル：２６．１ｇ、球状粒子として無孔質アクリル粒子（積水化成品工業（株）製  “ＴＥＣＨＰＯＬＹＭＥＲ”ＳＳＸシリーズ、ＳＳＸ−１０５、屈折率１．４９、体積平均粒径５．０μｍ、変動係数ＣＶ９％、アクリル共重合体、架橋：有、紫外線吸収剤：無  光安定剤：無）：４．０５ｇを混合攪拌し、球状粒子を添加してなる塗液を準備した。２５０μｍの多孔質の二軸延伸ポリエチレンテレフタレートからなる白色フィルム（東レ株式会社製  “ルミラー”Ｅ６ＳＬ）の片面に、松尾産業（株）製  バーコーター番手１２を使用してこの塗液を塗布し、塗布量が４．０ｇ／ｍ２の白色フィルムを得た。
【００７９】
（実施例５）
球状粒子を無孔質アクリル粒子（積水化成品工業（株）製  “ＴＥＣＨＰＯＬＹＭＥＲ”ＳＳＸ−１０２、屈折率１．４９、体積平均粒径２．５μｍ、変動係数ＣＶ１０％、アクリル共重合体、架橋：有、紫外線吸収剤：無  光安定剤：無）としたこと以外は、実施例２と同様に作成し、塗布量が４．０ｇ／ｍ２の白色フィルムを得た。
【００８０】
（実施例６）
球状粒子を無孔質アクリル粒子（積水化成品工業（株）製  “ＴＥＣＨＰＯＬＹＭＥＲ”ＭＢＸシリーズ、ＸＸ−０９ＦＰ、屈折率１．４９、体積平均粒子径５．０μｍ、変動係数ＣＶ２７％、アクリル共重合体、架橋：有、紫外線吸収剤：無  光安定剤：無）としたこと以外は、実施例２と同様に作成し、塗布量が４．０ｇ／ｍ２の白色フィルムを得た。
【００８１】
（実施例７）
球状粒子を無孔質アクリル粒子（積水化成品工業（株）製  “ＴＥＣＨＰＯＬＹＭＥＲ”ＭＢＸシリーズ、ＭＢ３０Ｘ−８、屈折率１．４９、体積平均粒子径８．０μｍ、変動係数ＣＶ３２％、アクリル共重合体、架橋：有、紫外線吸収剤：無  光安定剤：無）としたこと以外は、実施例２と同様に作成し、塗布量が４．０ｇ／ｍ２の白色フィルムを得た。
【００８２】
（実施例８）
「球状粒子Ａの製造方法」
攪拌装置と温度計と窒素ガス導入管を備えた容量１リットルの四つ口フラスコに、メタクリル酸メチル７０重量部、架橋構造を形成する多官能モノマーとしてトリメチロールプロパントリアクリレート１０重量部、ヒンダードアミン系重合性化合物として2,2,6,6-テトラメチル-4-ピペリジルメタクリレート３重量部、ベンゾトリアゾール系重合性化合物として2-(2'-ヒドロキシ-5'-メタクリロキシエチルフェニル)-2H-ベンゾトリアゾール１０重量部、重合開始剤としてラウロイルパーオキサイド１重量部を投入した。さらにこの溶液の分散安定剤としてポリビニルアルコール（PVA-224、クラレ（株）製）1重量部および水２００重量部を加えた。この混合物をホモミキサーを用いて９０００ｒｐｍの回転数で３分間攪拌して、重合性化合物を水に分散させた。次いで、この分散液を７５℃に加熱して２時間、この温度に維持して反応させ、さらに９０℃に昇温して３時間共重合反応させた。
【００８３】
上記のように反応させた後、分散液を室温まで冷却し、目開き４０μｍのメッシュフィルターを用いて濾過して凝集物などを除去した。得られた分散液に凝集物はなく、この分散液の濾過性は非常に良好であった。
【００８４】
こうして濾過した分散液中に分散されている樹脂粒子の体積平均粒子径は６．４μｍであり、この樹脂粒子は真球状であった。
【００８５】
こうして得た樹脂粒子の分散液を常法に従って洗浄した後、濾過して樹脂粒子と分散媒とを分離し、分離した樹脂粒子を乾燥させて、次いで分級を経て、球状粒子Ａ（変動係数ＣＶ１５％）を得た。
【００８６】
「白色反射フィルムの製造方法」
“ハルスハイブリッド”ＵＶ−Ｇ１３（アクリル系共重合体、濃度４０％の溶液、屈折率１．４９、（株）日本触媒製）：１０．０ｇ、酢酸エチル：１１．９ｇ、上記球状粒子Ａ（屈折率１．４９、体積平均粒子径６．４μｍ、変動係数ＣＶ１５％、アクリル共重合体、架橋：有、紫外線吸収剤：ベンゾトリアゾール  光安定剤：ヒンダードアミン）：１．０ｇを混合攪拌して、球状粒子を添加してなる塗液を準備した。２５０μｍの多孔質の二軸延伸ポリエチレンテレフタレートからなる白色フィルム（東レ株式会社製  “ルミラー”Ｅ６ＳＬ）の片面に、松尾産業（株）製  バーコーター番手１２を使用してこの塗液を塗布し、１２０℃、１分間乾燥し、塗布量が４．０ｇ／ｍ２の白色フィルムを得た。
【００８７】
（実施例９）
球状粒子を無孔質酸化ケイ素（シリカ）粒子（扶桑化学工業（株）製  “クォートロン”（登録商標）ＳＰシリーズ、ＳＰ−３Ｃ、屈折率１．４５、体積平均粒子径３．０μｍ、変動係数ＣＶ１６％、架橋：有、紫外線吸収剤：無  光安定剤：無）としたこと以外は、実施例８と同様に作成し、塗布量が４．０ｇ／ｍ２の白色フィルムを得た。
【００８８】
（実施例１０）
球状粒子を無孔質シリコーン粒子（ＧＥ東芝シリコーン（株）製  “トスパール”（登録商標）、トスパール１４５、屈折率１．４２、平均粒径４．５μｍ、変動係数ＣＶ１２％、架橋：有、紫外線吸収剤／光安定剤：無）としたこと以外は、実施例８と同様に作成し、塗布量が４．０ｇ／ｍ２の白色フィルムを得た。
【００８９】
（実施例１１）
球状粒子を無孔質ポリスチレン粒子（積水化成品工業（株）製  “ＴＥＣＨＰＯＬＹＭＥＲ”ＳＢＸシリーズ、ＳＢＸ−８、屈折率１．５９、平均粒径８．０μｍ、変動係数ＣＶ３７％、スチレン共重合体、架橋：有、紫外線吸収剤／光安定剤：無）としたこと以外は、実施例８と同様に作成し、塗布量が４．０ｇ／ｍ２の白色フィルムを得た。
【００９０】
（実施例１２）
球状粒子を無孔質アクリル粒子（積水化成品工業（株）製  “ＴＥＣＨＰＯＬＹＭＥＲ”ＭＢＸ−８、屈折率１．４９、体積平均粒径８．０μｍ、変動係数ＣＶ４４％、アクリル共重合体、架橋：有、紫外線吸収剤：無  光安定剤：無）としたこと以外は、実施例２と同様に作成し、塗布量が４．０ｇ／ｍ２の白色フィルムを得た。
【００９１】
（比較例１）
２５０μｍの多孔質の二軸延伸ポリエチレンテレフタレートからなる白色フィルム（東レ株式会社製  “ルミラー”Ｅ６ＳＬ）に塗布層を設けずに、耐光性評価および輝度測定を行った。
【００９２】
（比較例２）
２５０μｍの多孔質の二軸延伸ポリエチレンテレフタレートからなる白色フィルム（東レ株式会社製  “ルミラー”Ｅ６ＳＱ）に塗布層を設けずに、耐光性評価および輝度測定を行った。
【００９３】
（比較例３）
“ハルスハイブリッド”ＵＶ−Ｇ１３（アクリル系共重合体、濃度４０％の溶液、屈折率１．４９、（株）日本触媒製）：１０．０ｇ、トルエン：１８．９ｇ、を混合攪拌し、塗液を準備した。２５０μｍの多孔質の二軸延伸ポリエチレンテレフタレートからなる白色フィルム（東レ株式会社製  “ルミラー”Ｅ６ＳＬ）の片面に、松尾産業（株）製  バーコーター番手１２を使用してこの塗液を塗布し、１２０℃、１分間乾燥し、バインダー樹脂のみの塗布量が４．０ｇ／ｍ２の白色フィルムを得た。
【００９４】
（比較例４）
球状粒子を無孔質ベンゾグアナミン・ホルムアルデヒド縮合物粒子（（株）日本触媒製  エポスター（登録商標）、エポスターＭ０５、屈折率１．６６、体積平均粒子径５．２μｍ、変動係数ＣＶ３５％、ポリアミド樹脂粒子、架橋：有、紫外線吸収剤：無  光安定剤：無）としたこと以外は、実施例８と同様に作成し、塗布量が４．０ｇ／ｍ２の白色フィルムを得た。
【００９５】
（比較例５）
球状粒子を多孔質アクリル粒子（積水化成品工業（株）製  “ＴＥＣＨＰＯＬＹＭＥＲ”ＭＢＰシリーズ、ＭＢＰ−８、屈折率１．４９、体積平均粒子径８．０μｍ、変動係数ＣＶ４４％、アクリル共重合体、架橋：有、紫外線吸収剤：無  光安定剤：無）としたこと以外は、実施例２と同様に作成し、塗布量が４．０ｇ／ｍ２の白色フィルムを得た。
上記実施例、比較例の評価結果を表１に示す。
【００９６】
（比較例６）
多孔質アクリル粒子（積水化成品工業（株）製  “ＴＥＣＨＰＯＬＹＭＥＲ”ＭＢＰシリーズ、ＭＢＰ−８、屈折率１．４９、体積平均粒子径８．０μｍ、変動係数ＣＶ４４％、アクリル共重合体、架橋：有、紫外線吸収剤：無  光安定剤：無）を超微粉精密分級機ＫＦＳＨ−１５０（（株）アイシンナノテクノロジーズ製）を用いて分級した。得られた球状粒子（屈折率１．４９、体積平均粒子径５．０μｍ、変動係数ＣＶ９％、アクリル共重合体、架橋：有、紫外線吸収剤：無  光安定剤：無）を使用して、実施例３と同様にし、塗布量が４．０ｇ／ｍ２の白色フィルムを得た。
【００９７】
【表１】
2010033053.tif 000002
【００９８】
実施例１〜１２のいずれにおいても、塗布層を設けない同種類の白色フィルムに対して輝度向上効果（つまり、白色反射フィルム自体の反射率の向上効果）が見られた。一方、塗布層を設けない場合は耐光性が不合格であった（比較例１、２）。また、塗布層を設けても球状粒子の添加がない場合、バインダー樹脂と球状粒子の屈折率差が０．１０より大きい場合には、輝度向上は見られなかった（比較例３、４）。さらに、塗布層中の球状粒子の屈折率差が０．１０以下であっても多孔質である比較例５、６の場合は、無孔質である点以外は同じ条件の実施例１２、３に対して、耐光性の点で劣り、また輝度向上効果が低いこともわかる。
【００９９】
そして実施例の中でも、実施例８〜１１を比較すると、バインダー樹脂と球状粒子との屈折率差を小さくすれば輝度が向上することが分かる。実施例２，６，７を比較すると、さらに球状粒子の変動係数を小さくすれば輝度が向上することが分かる。実施例１，２，４を比較すると、屈折率差と変動係数が同じでも、塗布層中の球状粒子の含有率により輝度が変化することが分かる。実施例５，６を比較すると、屈折率差が同じでも、球状粒子の体積平均粒子径により輝度が変化することが分かる。また、表層の添加粒子量をある一定の範囲にした白色フィルム上に、同様の塗布層を設けると、輝度がさらに向上した(実施例３)。さらに、バインダー樹脂と球状粒子の屈折率差が０．１０以下であっても、変動係数が３０を越えると、輝度向上は小さいことがわかる（実施例７）。そして、紫外線により黄変しやすいシリコーン、ポリスチレンを使用した場合には、輝度向上は見られるものの、耐光性が若干低い結果となった（実施例１０，１１）。
【図１】
2010033053.tif 000003
【図２】
2010033053.tif 000004
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
白色フィルムの少なくとも片面に球状粒子を含有する塗布層を有し、その塗布層を形成する該球状粒子とバインダー樹脂との屈折率差の絶対値が０．１０以下で、且つ、該球状粒子が無孔質であり、該球状粒子の塗布層中の含有量が１０〜５０重量％である白色反射フィルム。
【請求項２】
前記球状粒子の体積平均粒子径が２．５〜８．０μｍである請求項１記載の白色反射フィルム。
【請求項３】
前記球状粒子の変動係数ＣＶが３０％以下である、請求項１に記載の白色反射フィルム。
【手続補正２】
【補正対象書類名】明細書
【補正対象項目名】０００６
【補正方法】変更
【補正の内容】
【０００６】
本発明は、かかる課題を解決するために、次のいずれかの手段を採用するものである。
（１）白色フィルムの少なくとも片面に球状粒子を含有する塗布層を有し、その塗布層を形成する該球状粒子とバインダー樹脂との屈折率差の絶対値が０．１０以下で、且つ、該球状粒子が無孔質であり、該球状粒子の塗布層中の含有量が１０〜５０重量％である白色反射フィルム。
（２）前記球状粒子の体積平均粒子径が２．５〜８．０μｍである（１）記載の白色反射フィルム。
（３）前記球状粒子の変動係数ＣＶが３０％以下である、（１）又は（２）に記載の白色反射フィルム。
【手続補正３】
【補正対象書類名】明細書
【補正対象項目名】００２２
【補正方法】変更
【補正の内容】
【００２２】
本発明にかかる塗布層中における球状粒子の含有量は、塗布層全体に対して１０重量％以上、好ましくは１５重量％以上である。上限は塗布層全体の５０重量％以下が好ましい。
【手続補正４】
【補正対象書類名】明細書
【補正対象項目名】００２３
【補正方法】変更
【補正の内容】
【００２３】
本発明にかかる球状粒子の体積平均粒子径は、２．５μｍ以上であることが好ましく、特に好ましくは３μｍ以上である。０．０５μｍより小さい場合はバックライト輝度向上効果が得られない場合がある。また、上限は８．０μｍが好ましい。